(57)【特許請求の範囲】
【請求項１】
温熱効果を有する使い捨てカイロを被着体に貼着固定するための粘着部材であって、該粘着部材を構成する粘着剤は、スチレン系ブロック共重合体を主成分とし、粘着剤中に芳香族変性テルペン樹脂を３〜２５重量％含有することを特徴とするカイロ用粘着部材。
【請求項２】
粘着部材をＪＩＳ綿布に貼着した後、６０℃の条件下においてＪＩＳ綿布から剥離し、再度６０℃の条件下でＪＩＳ綿布に貼着したときの接着力（再貼着後接着力）が、６０℃の条件下でＪＩＳ綿布から剥離する前の接着力（再貼着前接着力）の８０％以上を維持していることを特徴とする請求項１記載のカイロ用粘着部材。
【請求項３】
芳香族変性テルペン樹脂が、テルペン・スチレン共重合体液状樹脂であることを特徴とする請求項１又は２記載のカイロ用粘着部材。
【請求項４】
粘着部材の６０℃の条件下における対ＪＩＳ綿布接着力が１５０〜３５０ｇ／２０ｍｍであることを特徴とする請求項１〜３いずれか一項に記載のカイロ用粘着部材。
【請求項５】
請求項１〜４のいずれか一項に記載のカイロ用粘着部材を備えてなる使い捨てカイロ。
【発明の詳細な説明】
【０００１】
【発明の属する技術分野】
本発明は、例えば衣類の任意の所定箇所に自在に貼着でき、かつ一度被着体に貼着した使い捨てカイロを、使用中（発熱中）に被着体から剥がし、再度被着体に貼着する場合においても十分な接着性を発揮することのできるカイロ用粘着部材（例えば粘着シートなど）、及びこの粘着部材を備えた使い捨てカイロに関する。
【０００２】
【従来の技術】
粘着剤や粘着シート等により、衣類等に自在に貼着できる使い捨てカイロ（以下、単にカイロともいう。）が知られている。係る使い捨てカイロの場合、使用者がカイロ使用中（発熱中）に貼り付け位置を変更することが有る。このとき、一度衣類等の被着体に貼着させたカイロを発熱中に剥がすと、粘着剤層の表面に衣類の毛羽が付着し易く、再度衣類に貼り付けるときの接着力が低下することがあった。一方、カイロを被着体から剥がすときの毛羽の付着を少なくするため、粘着剤層の接着力を全体的に低く設計すると、特に冬場の低温時において、貼り付け直後にカイロが被着体から剥れ落ち易くなるという問題が発生することがあった。
【０００３】
【発明が解決しようとする課題】
本発明は上記問題点に鑑みてなされたもので、その目的とするところは、使い捨てカイロの使用開始時においては、衣類等の被着体に対して十分な接着力を有して容易に貼着することができ、さらにカイロ使用中に、カイロの貼着位置を変更するためにカイロを被着体から剥がした場合には粘着剤層表面への毛羽の付着が少なく、一度剥がしたカイロを再度、被着体に貼着する場合においても十分な接着力を発揮することのできるカイロ用粘着部材、及び該粘着部材を備えた使い捨てカイロを提供することである。
【０００４】
【課題を解決するための手段】
本発明者らは上記の問題点を解決するために鋭意研究した結果、使い捨てカイロに使用される粘着部材を構成する粘着剤として、主成分としてのスチレン系ブロック共重合体に、特定量の芳香族変性テルペン樹脂を必須成分として含有させることにより、使い捨てカイロの使用開始時等の低温時には、被着体に対し十分な接着力を有し、その後カイロの発熱による温度上昇に伴い、カイロが被着体から剥れ落ちない程度に接着力が低下したり、あるいは、温度上昇に伴う接着力の上昇が小さくなり、使用中にカイロを被着体から剥がすときの毛羽の抜き取りを防止し、再度被着体にカイロを貼着させる場合においても十分な接着力を維持することができることを見出し本発明を完成するに至った。
【０００５】
即ち本願第一の発明は、温熱効果を有する使い捨てカイロを被着体に貼着固定するための粘着部材であって、該粘着部材を構成する粘着剤は、スチレン系ブロック共重合体を主成分とし、粘着剤中に芳香族変性テルペン樹脂を３〜２５重量％含有することを特徴とするカイロ用粘着部材に関する。また、本願第二の発明は、粘着部材をＪＩＳ綿布に貼着した後、６０℃の条件下においてＪＩＳ綿布から剥離し、再度６０℃の条件下でＪＩＳ綿布に貼着したときの接着力（再貼着後接着力）が、６０℃の条件下でＪＩＳ綿布から剥離する前の接着力（再貼着前接着力）の８０％以上を維持していることを特徴とする前記カイロ用粘着部材に関する。また、本願第三の発明は、粘着剤中に含有される芳香族変性テルペン樹脂が、テルペン・スチレン共重合体液状樹脂であることを特徴とする前記カイロ用粘着部材に関する。また、本願第四の発明は、粘着部材の６０℃の条件下における対ＪＩＳ綿布接着力が１５０〜３５０ｇ／２０ｍｍであることを特徴とする前記カイロ用粘着部材に関する。さらに、本願第五の発明は、前記カイロ用粘着部材を備えてなる使い捨てカイロに関する。
【０００６】
【発明の実施の形態】
本発明においてカイロ用粘着部材とは、使い捨てカイロを衣類等の被着体に貼着させるための粘着剤自体や、粘着剤を任意の基材シート上に設けてなる粘着シート等である。
【０００７】
本発明においてカイロ用粘着部材を構成する粘着剤は、スチレン系ブロック共重合体を主成分としている。係るスチレン系ブロック共重合体としては、スチレンを成分とする適宜なものを用いうる。一般的なスチレン系ブロック共重合体は、スチレンの如きビニル芳香族化合物を主体とする末端ブロックＡを２個又は３個以上有し、イソプレンの如き共役ジエン化合物を主体とする中間ブロックＢを少なくとも１個有するトリブロックや放射状ブロック（Ａ−Ｂ−Ａ型ブロックポリマー）と、ビニル芳香族化合物よりなる１個のブロックＡと、共役ジエン化合物よりなる１個のブロックＢが共重合したジブロック（Ａ−Ｂ型ブロックポリマー）と、共役ジエン化合物又はビニル芳香族化合物のホモ重合体などの混合物からなる。
【０００８】
係るスチレン系ブロック共重合体の具体例としては、スチレン−イソプレン−スチレン（ＳＩＳ）やスチレン−ブタジエン−スチレン（ＳＢＳ）、スチレン−エチレン・ブチレン共重合体−スチレン（ＳＥＢＳ）やスチレン−エチレン・プロピレン共重合体−スチレン（ＳＥＰＳ）、スチレン−イソプレン・プロピレン共重合体−スチレン（ＳＩＰＳ）の如きＡ−Ｂ−Ａ型ブロックポリマーやその水添処理物、スチレン−エチレン・ブチレン共重合体やスチレン−エチレン・プロピレン共重合体、スチレン−ブタジエンやスチレン−イソプレンの如きＡ−Ｂ型ブロックポリマーやその水添処理物などがあげられる。スチレン系ブロック共重合体は、１種又は２種以上を用いうる。
【０００９】
本発明では、前記スチレン系ブロック共重合体を主成分とする粘着剤中に、芳香族変性テルペン樹脂を３〜２５重量％、好ましくは５〜２０重量％含有することを特徴としている。本発明において、粘着剤中の芳香族変性テルペン樹脂の含有量が、３重量％未満であると、粘着剤の弾性率が上昇することにより、特に低温下での接着力が低下するようになる。また、芳香族変性テルペン樹脂の含有量が２５重量％を超えると、高温での弾性率が低下し、カイロの使用中において、被着体に貼着させたカイロが落下するという問題が発生する。
【００１０】
本発明において、粘着剤中に必須成分として含有される芳香族変性テルペン樹脂は、例えばモノビニル置換芳香族化合物等の芳香族モノマーと、α−ピネン、β−ピネン、ジペンテン等のテルペンモノマーの共重合により得られる樹脂である。本発明では特に、スチレン系ブロック共重合体に相溶し易く、粘着剤の弾性率を極端に低下させることなく良好な接着特性を発揮させることができるという点よりテルペン・スチレン共重合体液状樹脂が好ましく使用される。
【００１１】
また、粘着剤には、スチレン系ブロック共重合体と芳香族変性テルペン樹脂以外にも、例えば芳香族変性テルペン樹脂以外の粘着付与樹脂（タッキファイヤ）を併用したり、あるいは軟化剤（オイル、液状樹脂等）、老化防止剤、充填剤、顔料等の各種添加剤を必要に応じて含有させることができる。
【００１２】
本発明のカイロ用粘着部材に使用される粘着剤の各成分の配合割合は、芳香族変性テルペン樹脂の配合量が上記範囲内となるように調整すればよく、特に限定するものではないが、通常、主成分であるスチレン系ブロック共重合体１００重量部に対し、芳香族変性テルペン樹脂が１０〜５０重量部、芳香族変性テルペン樹脂以外の粘着付与樹脂が１０〜２００重量部、老化防止剤等の各種添加剤が０．５〜５０重量部程度である。
【００１３】
本発明の粘着部材は、粘着部材をＪＩＳ綿布に貼着した後、６０℃の条件下においてＪＩＳ綿布から剥離し、再度６０℃の条件下でＪＩＳ綿布に貼着したときの接着力（再貼着後接着力）が、６０℃の条件下でＪＩＳ綿布から剥離する前の接着力（再貼着前接着力）の８０％以上、好ましくは９５〜１００％を維持していることが望ましい。粘着部材の再貼着後の接着力が再貼着前の接着力の８０％未満に低下すると、被着体に再貼着させたカイロが使用中に落下し易くなるという問題が発生することがある。本発明においては、上述のスチレン系ブロック共重合体に特定量の芳香族変性テルペン樹脂を配合した粘着剤を用いることにより、上記再貼着後の接着特性を満足する粘着部材を得ることができる。なお、本発明において接着力の測定時等に被着体として使用されるＪＩＳ綿布とは、ＪＩＳ−Ｌ−０８０３に規定された試験用添付白布、綿（カナキン３号）のことをいう。
【００１４】
また、本発明の粘着部材は、６０℃の条件下における対ＪＩＳ綿布接着力が１５０〜３５０ｇ／２０ｍｍ、好ましくは２００〜３００ｇ／２０ｍｍであることが望ましい。粘着部材の６０℃の条件下における対ＪＩＳ綿布接着力を上記範囲に調整することにより、被着体から使用中のカイロを剥離するときの毛羽の抜き取りを防止し、一度剥離したカイロを再度被着体に貼着するときの接着性を保持させ易くなる。本発明においては、上述のスチレン系ブロック共重合体に特定量の芳香族変性テルペン樹脂を配合した粘着剤を用いることにより、６０℃の条件下における接着力が上記範囲を満足する粘着部材を得ることができる。
【００１５】
本発明の粘着部材は、粘着剤層のみでも構成し得るが、特に基材シートの少なくとも片面に、本発明の特定の粘着剤層を形成してなる粘着シートとして提供することが好ましい。また粘着剤層の厚さは、特に限定するものではないが、通常１０〜１００μｍ程度、特に２０〜６０μｍ程度が好ましい。
【００１６】
本発明において、基材シートの少なくとも片面に粘着剤層を形成して粘着部材（粘着シート）を構成する場合、係る基材シートとしては、例えば単層又は積層構造を有するプラスチックフィルムや、プラスチックフィルムと不織布や織布との積層フィルム、あるいは発泡シート等を適宜選択して使用することができる。また、基材シート表面にシリコーン系離型剤層や長鎖アルキル系離型剤層、フッ素系離型剤層等の離型剤層を形成したセパレータ（剥離ライナ）も基材シートとして使用することができる。基材シートは、通気性を有するものであってもよいし、有しないものであってもよい。基材シートの厚さは、特に限定するものではないが、通常５〜５００μｍ、好ましくは１０〜１００μｍ程度である。
【００１７】
また、粘着部材に使用される基材シートが、使い捨てカイロの発熱体組成物を収納するための袋体の構成部材として使用される場合は、袋体を構成する多孔質フィルム等の通気性基材とのヒートシール特性を考慮して、該基材シートは、通気性基材との接着面がヒートシール性の良好なフィルムからなり、裏面が粘着剤層と良接着性のフィルムからなる積層構造を有するフィルムからなることが好ましい。この場合、積層構造を有する基材シートのヒートシール性の良好なフィルムとしては、例えばエチレン・酢酸ビニル共重合体、就中、酢酸ビニル含量が１０〜３０重量％の共重合体、融点が１００℃以下、就中７０〜８０℃のエチレン・エチルアクリレート共重合体やエチレン・メチルメタアクリレート共重合体、低密度ないし超低密度のポリエチレン、就中メタロセンポリエチレン、特に密度が０．８８〜０．９１ｇ／ｃｍ3の直鎖状低密度ポリエチレンの１種又は２種以上の混合物等があげられるが、これに限定されない。
【００１８】
一方、粘着剤層と良接着性のフィルムとしては、例えば直鎖状若しくはその他の低密度ポリエチレンや中密度ポリエチレン、高密度ポリエチレンや超高分子量ポリエチレン、ポリプロピレンの如きポリオレフィン、又はエチレン・プロピレン共重合体やエチレン・プロピレン・ジエン共重合体の如きオレフィン系共重合体、エチレン・エチルアクリレート共重合体の如きオレフィン・（メタ）アクリレート共重合体や、オレフィン・メタクリル酸共重合体の如きオレフィン・（メタ）アクリル酸共重合体、エチレン・酢酸ビニル共重合体等のエチレンやプロピレンの如きオレフィンと他の適宜なビニル系モノマーの１種又は２種以上とからなるオレフィン・ビニル系共重合体、あるいはそれらの２種以上を併用した混合物や、ポリオレフィンないしオレフィン・ビニル系共重合体以外のポリエステルやスチレン系エラストマーの如き適宜なポリマーを併用した混合物などがあげられるが、これに限定されない。
【００１９】
上記積層構造を有するフィルムは、例えばキャスティング方式や溶融成形方式、カレンダー圧延方式や重ね塗り方式、Ｔダイやインフレーションダイ等を介した押出成形方式などの適宜な密着重畳方式にて形成することができる。なお、基材シートには、例えば無機充填剤ないし顔料や酸化防止剤、帯電防止剤や難燃剤、滑剤や軟化剤等の適宜な添加剤を必要に応じて配合することができる。また、基材シートには、密着力の向上等を目的としたコロナ処理やプラズマ処理、下塗り処理等の適宜な表面処理を必要に応じて施すこともできる。
【００２０】
基材シートの片面に粘着剤を塗布して粘着剤層を形成する場合、粘着剤層の形成パターンは、特に限定するものではないが、例えば全面に塗布したり、あるいは、スジ状やドット状の如く部分的に塗布することができる。また、基材シートの片面に粘着剤層を形成した場合、粘着剤層を保護するためのセパレータを設けることもできる。
【００２１】
本発明においては、上述の粘着シートを発熱体組成物を封入する袋体の構成材料として使用したり、あるいは、粘着剤層を袋体の片面に形成することにより、衣類等に自在に貼着することができる使い捨てカイロを提供することができる。
【００２２】
以下、本発明の実例を図面に基づいて説明する。図１及び図２は、本発明のカイロ用粘着部材の実例（粘着シート）を示す断面図であり、基材シート１上に粘着剤層２が設けられ、粘着剤層２上にはセパレータ３が設けられている。また図２では、さらに基材シート１の他面に通常の粘着剤層４が設けられている。図２の場合、粘着剤層４を利用して粘着シートを使い捨てカイロへ固定して使用することができる。図３は、本発明の粘着部材を設けてなる使い捨てカイロの実例を示す断面図であり、鉄粉等を主成分とする発熱体組成物５が通気性を有する多孔質フィルム６及び基材シート１で包装されており、この基材シート１の片面に本発明の粘着剤層２がスジ状に形成されている。また、粘着剤層２の表面は、さらにセパレータ３で保護されている。この使い捨てカイロの使用時には、セパレータ３を剥がすことにより、使い捨てカイロを衣類等に自在に貼着することができる。
【００２３】
【実施例】
以下、実施例を挙げて本発明をより具体的に説明するが、本発明は実施例のみに限定されるものではない。なお、以下において部とあるのは重量部を意味する。
【００２４】
〔実施例１〜３、比較例１〜３〕
以下実施例及び比較例においては、下記配合からなる粘着剤組成物をトルエンに溶解し、２５μｍ厚のポリエチレンテレフタレートフィルム（ＰＥＴフィルム）上に、３５μｍ厚の粘着剤層となるように塗工、乾燥して粘着シートを作製した。
【００２５】
（実施例１）
・スチレン−イソプレン−スチレンブロックコポリマー：１００部
（商品名：クインタック３４５０、スチレン含有量１９％、日本ゼオン社製）
・テルペン・スチレン共重合体液状樹脂：                ３０部
（商品名：ＹＳレジンＴＯ−Ｌ、製造者：ヤスハラケミカル社製）
・水添石油系樹脂：                                  １３０部
（商品名：マルカレッツＨ−７００Ｆ、軟化点９５℃、丸善石油化学社製）
・老化防止剤                                            ２部
（商品名：イルガノックスＢ−６１２、チバガイギー社製）
【００２６】
（実施例２）
・スチレン−イソプレン−スチレンブロックコポリマー：１００部
（商品名：クインタック３４６０Ｃ、スチレン含有量２５％、日本ゼオン社製）
・テルペン・スチレン共重合体液状樹脂：                ２０部
（商品名：ＹＳレジンＴＯ−Ｌ、製造者：ヤスハラケミカル社製）
・水添石油系樹脂：                                  １３０部
（商品名：マルカレッツＨ−７００Ｆ、軟化点９５℃、丸善石油化学社製）
・老化防止剤                                            ２部
（商品名：イルガノックスＢ−６１２、チバガイギー社製）
【００２７】
（実施例３）
・スチレン−イソプレン−スチレンブロックコポリマー：１００部
（商品名：クインタック３４６０Ｃ、スチレン含有量２５％、日本ゼオン社製）
・テルペン・スチレン共重合体液状樹脂：                ４０部
（商品名：ＹＳレジンＴＯ−Ｌ、製造者：ヤスハラケミカル社製）
・水添石油系樹脂：                                  １００部
（商品名：クリアロンＭ−１０５、軟化点１０５℃、ヤスハラケミカル社製）
・老化防止剤                                            ２部
（商品名：イルガノックスＢ−６１２、チバガイギー社製）
【００２８】
（比較例１）
・スチレン−イソプレン−スチレンブロックコポリマー：１００部
（商品名：クインタック３４６０Ｃ、スチレン含有量２５％、日本ゼオン社製）
・テルペン・スチレン共重合体液状樹脂：                ７０部
（商品名：ＹＳレジンＴＯ−Ｌ、製造者：ヤスハラケミカル社製）
・水添石油系樹脂：                                  １００部
（商品名：クリアロンＭ−１０５、軟化点１０５℃、ヤスハラケミカル社製）
・老化防止剤                                            ２部
（商品名：イルガノックスＢ−６１２、チバガイギー社製）
【００２９】
（比較例２）
・スチレン−イソプレン−スチレンブロックコポリマー：１００部
（商品名：クインタック３４６０Ｃ、スチレン含有量２５％、日本ゼオン社製）
・テルペン・スチレン共重合体液状樹脂：                  ５部
（商品名：ＹＳレジンＴＯ−Ｌ、製造者：ヤスハラケミカル社製）
・水添石油系樹脂：                                  １００部
（商品名：クリアロンＭ−１０５、軟化点１０５℃、ヤスハラケミカル社製）
・老化防止剤                                            ２部
（商品名：イルガノックスＢ−６１２、チバガイギー社製）
【００３０】
（比較例３）
・ポリアクリル酸２−エチルヘキシルアクリレート（２−ＥＨＡ）：１００部
（日東電工社製）
・イソシアネート系架橋剤：  ４部
（商品名：コロネートＬ、製造者：日本ポリウレタン社製）
・老化防止剤：              ２部
（商品名：イルガノックスＢ−６１２、チバガイギー社製）
【００３１】
実施例及び比較例で得られた粘着シートについて、以下に記載した方法により、初期接着力、再貼着前接着力、再貼着後接着力、毛羽の抜き取り状態を評価した。これらの結果は、表１に示されるとおりであった。
【００３２】
〔初期接着力〕
幅２０ｍｍ、長さ約１５０ｍｍに切断した粘着シートを、支持板としてのステンレス鋼板の片面に固定したＪＩＳ綿布の表面に５℃の雰囲気下で、２ｋｇのローラーを１往復させて貼り合わせ、貼り合わせ１０秒後に、５℃の雰囲気下で１８０°ピール接着力を測定した。接着力の測定は、引張試験機を使用し、引張速度を３００ｍｍ／ｍｉｎとして測定を行った。（粘着シート側をＪＩＳ綿布から引き剥がした。）
【００３３】
〔再貼着前接着力〕
幅２０ｍｍ、長さ約１５０ｍｍに切断した粘着シートを、支持板としてのステンレス鋼板の片面に固定したＪＩＳ綿布の表面に６０℃の雰囲気下で、２ｋｇのローラーを１往復させて貼り合わせ、６０℃の雰囲気下で３０分放置後、６０℃の雰囲気下で１８０°ピール接着力を測定した。接着力の測定は、引張試験機を使用し、引張速度を３００ｍｍ／ｍｉｎとして測定を行った。（粘着シート側をＪＩＳ綿布から引き剥がした。）
【００３４】
〔再貼着後接着力〕
幅２０ｍｍ、長さ約１５０ｍｍに切断した粘着シートを、支持板としてのステンレス鋼板の片面に固定したＪＩＳ綿布の表面に６０℃の雰囲気下で、２ｋｇのローラーを１往復させて貼り合わせ、６０℃の雰囲気下で３０分放置後、引張試験機を使用して引張速度３００ｍｍ／ｍｉｎ、１８０°ピールにて粘着シートをＪＩＳ綿布から剥がした。剥がし取った粘着シートを再度、支持板としてのステンレス鋼板の片面に固定したＪＩＳ綿布の表面に６０℃の雰囲気下で、２ｋｇのローラーを１往復させて貼り合わせ、貼り合わせ１０秒後に６０℃の雰囲気下で１８０°ピール接着力を測定した。接着力の測定は、引張試験機を使用し、引張速度を３００ｍｍ／ｍｉｎとして測定を行った。（粘着シート側をＪＩＳ綿布から引き剥がした。）
【００３５】
〔再貼着前後の接着力維持率〕
以下の式により、再貼着前後の接着力維持率（以下、単に接着力維持率ともいう。）を計算により求めた。
接着力維持率（％）＝（再貼着後接着力／再貼着前接着力）×１００
【００３６】
〔毛羽の抜き取り状態〕
幅２０ｍｍ、長さ約１５０ｍｍに切断した粘着シートを、支持板としてのステンレス鋼板の片面に固定したＪＩＳ綿布の表面に６０℃の雰囲気下で、２ｋｇのローラーを１往復させて貼り合わせ、６０℃の雰囲気下で３０分放置後、引張試験機を使用して引張速度３００ｍｍ／ｍｉｎ、１８０°ピールにて粘着シートをＪＩＳ綿布から剥がした。この時、粘着シートの粘着剤層表面を目視にて観察し、毛羽の抜き取り状態を観察した。
この時、粘着剤層の表面に毛羽の付着がほとんど確認されなかった場合を○、毛羽の付着が目立つものを×として評価を行った。
【００３７】
【表１】
0004132258.tif 000002
【００３８】
表１からも明らかなように、粘着剤の組成を本発明で規定した構成にて作製した実施例１〜３の粘着シートは、
１）低温雰囲気下で、被着体であるＪＩＳ綿布に貼着した直後の接着力（初期接着力）が、実用上、使い捨てカイロを衣類等の被着体に貼着固定するのに十分な接着力を有しており、また、
２）使い捨てカイロの使用（発熱）条件下においても、被着体に対する接着力は、初期接着力に比較して大幅に上昇することが無いか、あるいは、実用上の貼着固定機能を失わない程度に接着力が低下しており、さらに、
３）一度被着体から剥がし取った粘着シートを再度ＪＩＳ綿布へ貼着した場合でも、剥がし取る前の接着力を維持しており、再貼着後も使い捨てカイロを被着体に貼着固定するのに十分な接着力を有していることが確認された。
また、実施例の粘着シートは、使い捨てカイロの使用（発熱）条件下でＪＩＳ綿布から剥がし取ったときの粘着剤層表面への毛羽の付着もほとんど確認されなかった。
【００３９】
一方、粘着剤中に含有される芳香族変性テルペン樹脂の配合量を本発明で規定する範囲外に調整した比較例１及び２の粘着シートは、使い捨てカイロの使用（発熱）条件下での接着力が大幅に低下したり、あるいは低温雰囲気下での接着力が低く、実用上使用できるレベルの粘着シートは得られなかった。また、アクリル系の粘着剤を使用した比較例３の粘着シートの場合、使い捨てカイロの使用（発熱）条件下で粘着シートをＪＩＳ綿布から剥がし取ったときの毛羽の抜き取りが目立ち、一度被着体から剥がし取った粘着シートを被着体へ再貼着させたときの接着力の低下が著しく、実用上十分な貼着固定機能を維持する粘着シートを得ることができなかった。
【００４０】
【発明の効果】
本発明のカイロ用粘着部材は上記の如き構成を有することにより、使い捨てカイロの使用開始時は衣類等の被着体に対する十分な接着力を有し、またカイロの使用中（発熱中）は、接着力が大幅に上昇することが無く、さらにカイロ使用中、貼着位置の変更のために、カイロを一度被着体から剥がした場合でも、粘着剤層表面への衣類等の毛羽の付着が少なく、再度カイロを被着体に貼着する場合においても、十分な接着力を維持した状態で貼着することができるようになる。
従って、本発明のカイロ用粘着部材を使用することにより、衣類等の毛羽の抜き取りを心配することなく、使用中の使い捨てカイロの貼着位置を変更することができるようになり、さらに、使用中に貼着位置を変更しても、使用開始時に比較して大幅な接着機能の低下の無い使い捨てカイロを提供することができる。
【図面の簡単な説明】
【図１】本発明の粘着シートの一例を示す断面図である。
【図２】本発明の粘着シートの一例を示す断面図である。
【図３】本発明の粘着部材を設けてなる使い捨てカイロの一例を示す断面図である。
【符号の説明】
１    基材シート
２    粘着剤層
３    セパレータ
４    通常の粘着剤層
５    発熱体組成物
６    多孔質フィルム
【図１】
0004132258.tif 000003
【図２】
0004132258.tif 000004
【図３】
0004132258.tif 000005